- ! " 2134510 72 14702 l invention concerne un procédé de traitement de fines poussières de ï?i0o que l'en doit précipiter à partir des gaz lésiduaires provenant des feurs qui produisent du silicium métallique ou des alliages contenant du silicium, 5 Ces peussières qui sont très finement divisées (colloïdales) peuvent trouver de nombreux emplois , comm composants de céramiques réfractaires, comme pigments, comme charges dans des matériaux de construction ou du caoutchouc ou comme agents anti-mottage dans l'industrie des engrais. Ces poussières 10 sont très légères et volumineuses et posent ainsi différents problèmes tels que de conditionnement et de transport. Jusqu'à maintenant, ces poussières ont généralement été conditionnées dans des sacs, etc.., mais le remplissage et la vidange des sacs sont accompagnés de puissances dues à 1'échauffement qui peut être dé-15sagréable pour les environs et pour le personnel qui manipule ce matériau. Les dépenses pour le transport d'un matériau aussi volumineux sont également excessivement élevées. Les inventeurs ont alors trouvé que la poussière donne, lorsqu'elle est agitée avec de l'eau, des pâtes douées 20de propriétés thixotropiques appréciables et que ce fait peut être mis à profit pour le contionneraent et le transport du matériau, Une suspension d'eau et de poussière, composée par exemple d'une partie d'eau pour deux à quatre parties de poussière, selon la quantité de cette poussière, se comportera comme 25un liquide quand on l'agitera. Par addition de davantage de poussière dans des petites unités de fabrication sous agitation puissante, la pâte thioxotropique sera transformée en un produit en grains solides de la grosseur d'une noix qui sont bien appropriés pour le transport par bateau. Chaque grain peut avoir lOune densité apparente d'environ 1,8 kg/l correspondant à environ 1,^5 kg de poussière de silice par litre. Le poids d'un litre de produit granulé est de 1,1 kg, ce qui correspond â 0, 9 kg de silice. Le poids d'un litre de poussière non traitée est d'environ 0,2 à 0,3 kg. 32 On obtient ainsi une importante réduction de volume en transformant la poudre en grains. On peut même obtenir des densités plus élevées en comprimant les nodules en briquettes qui peuvent être coupées aux dimensions désirées, Par addition supplémentaire d'eau et agitation Omécanique, les grains seront de nouveau transformés en suspension. 72 14702 " 2134510 Cette suspension peut Être utilisée pour ces nombreux usages pour lesquel la poudre sèche à jusqu'ici été employée. Bien entendu, l'invention n'est pas limitée à l'exemple de réalisation ci-dessus décrit ,à partir duquel on pourra prévoir d'autres formes et dsautres modes de réalisation sans pour cela sortir du cadre de l'invention. 72 14702 " 3 " 2134510 REVENDICATIONS 1°/ Procédé de traitement de fines poussières de SiOg qui peuvent être précipitées à partir des gaz résiduaires des fours qui produisent du silicium métallique ou des alliages 5 de silicium pour les rendre apte au conditionnement et au transport, caractérisé en ce qu'on agite mécaniquement les poussières fines en présence d'eau pour obtenir une suspension pâteuse, continue l'agitation pendant l'addition de davantage de poudre, ce qui transforme la pâte en grains qui sont aptes au condition-1 o nement et au transport. 2°/ Procédé suivant la revendication 1, caractérisé en ce que le produit granulé est comprimé en briques, blocs ou similaires. 3°/ Procédé suivant la revendication 1, caracté-15risé en ce que le produit granulé est de nouveau transformé en une suspension par agitation avec une certaine quantité d'eau.